(57)【要約】  釘が打ちやすく、かつ、高温又は低温となりやすい環境下で設置されても釘が抜けにくい、樹脂成形体を提供する。  樹脂成形体は、熱可塑性樹脂と無機粒子とを含み、空隙率が５〜８０％であり、無機粒子の含有量が樹脂成形体の全体の質量に対して４０質量％以上である。無機粒子は、炭酸カルシウム粒子を含むことが好ましい。熱可塑性樹脂は、ポリプロピレンを含むことが好ましい。また、樹脂成形体は、釘打ち用であることが好ましい。【特許請求の範囲】
【請求項１】
樹脂成形体であって、
熱可塑性樹脂と無機粒子とを含み、
空隙率が５〜８０％であり、
前記無機粒子の含有量が樹脂成形体の全体の質量に対して４０質量％以上である樹脂成形体。
【請求項２】
前記無機粒子が炭酸カルシウム粒子を含む、請求項１に記載の樹脂成形体。
【請求項３】
前記熱可塑性樹脂がポリプロピレンを含む、請求項１又は２に記載の樹脂成形体。
【請求項４】
釘打ち用である、請求項１から３のいずれかに記載の樹脂成形体。
【請求項５】
屋外に設置される、請求項１から４のいずれかに記載の樹脂成形体。
【請求項６】
請求項１から５のいずれかに記載の樹脂成形体が釘打ちされた樹脂製品。
【請求項７】
請求項１から５のいずれかに記載の樹脂成形体に釘を打つ工程を有する、樹脂製品の製造方法。
【発明の詳細な説明】
【技術分野】
【０００１】
本発明は、樹脂成形体に関する。
【背景技術】
【０００２】
従来より、床や柱等の部材として、熱可塑性樹脂の成形体が用いられている。【０００３】
特許文献１には、木質系基材上に熱可塑性樹脂成形体を積層してなる床用建材において、熱可塑性樹脂の樹脂成形体に紙粉１５〜６０重量％と着色顔料０〜１０重量％を配合してなることを特徴とする床用建材が記載されている。該特許文献１には、パルプ等の紙粉を配合することで安定した色調品質を確保することができることが記載されている。
【先行技術文献】
【特許文献】
【０００４】
【特許文献１】特開２０１５−２０３１８９号公報
【発明の概要】
【発明が解決しようとする課題】
【０００５】
床等の部材は、組み立てる際に釘を打つ必要があるが、特許文献１に記載の床用部材は、釘を打つ際に釘が通りにくいという問題がある。【０００６】
一方、熱可塑性樹脂の樹脂成形体は、屋外等の室温より高温又は低温となりやすい環境下に設置された場合、特許文献１のような熱可塑性樹脂の樹脂成形体を用いると打たれた釘が抜けやすいという問題があった。【０００７】
本発明は以上の実情に鑑みてなされたものであり、釘が打ちやすく、かつ、高温又は低温となりやすい環境下で設置されても釘が抜けにくい樹脂成形体を提供することを目的とする。
【課題を解決するための手段】
【０００８】
本発明者らは熱可塑性樹脂に多量の無機粒子を配合した上で空隙率が所定の値の樹脂を成形することで、釘が打ちやすくなり、さらに高温又は低温となりやすい環境下で設置されても釘が抜けにくいことを見出し本発明を完成するに至った。より具体的には、本発明は以下のようなものを提供することを目的とする。【０００９】
（１）  樹脂成形体であって、
熱可塑性樹脂と無機粒子とを含み、
空隙率が５〜８０％であり、
前記無機粒子の含有量が樹脂成形体の全体の質量に対して４０質量％以上である樹脂成形体。【００１０】
（２）  前記無機粒子が炭酸カルシウム粒子を含む、（１）に記載の樹脂成形体。【００１１】
（３）  前記熱可塑性樹脂がポリプロピレンを含む、（１）又は（２）に記載の樹脂成形体。【００１２】
（４）  釘打ち用である、（１）から（３）のいずれかに記載の樹脂成形体。【００１３】
（５）  屋外に設置される、（１）から（４）のいずれかに記載の樹脂成形体。【００１４】
（６）  （１）から（５）のいずれかに記載の樹脂成形体が釘打ちされた樹脂製品。【００１５】
（７）  （１）から（５）のいずれかに記載の樹脂成形体に釘を打つ工程を有する、樹脂製品の製造方法。
【発明の効果】
【００１６】
本発明によれば、釘が打ちやすくなり、さらに高温又は低温となりやすい環境下で設置されても釘が抜けにくくすることができる。【００１７】
以下、本発明の実施形態について説明するが、本発明は特にこれに限定されない。【００１８】
＜樹脂成形体＞
本発明の樹脂成形体は、熱可塑性樹脂と無機粒子とを含み、空隙率が５〜８０％であり、無機粒子の含有量が樹脂成形体の全体の質量に対して４０質量％以上である。【００１９】
本発明の樹脂成形体は、釘が打ちやすくなり、さらに屋外等の高温又は低温となりやすい環境下で設置されても釘が抜けにくくすることができる。その理由は、以下によるものと推測される。【００２０】
樹脂の空隙率が低いと、釘を打ちこんだ際に釘が侵入した分の体積の逃げ場がなくなり、釘が通りにくくなるために、釘が打ちにくくなり、無理に打ちこもうとすると割れてしまう恐れがある。特に無機粒子を多量に含んだ場合、無機粒子自身は硬いため、釘の打ち込みの際に釘が無機粒子にあたってしまい釘がより一層打ちにくくなる。これに対し、本発明の樹脂成形体は、無機粒子を含むが、一定の空隙率以上であり、無機粒子の周囲に適度に空洞部分が生じることになるため、釘を打った際に無機粒子にあたっても、無機粒子が空洞の部分押し込まれるため、釘が打ちこみやすくなる。一方、屋外等の高温又は低温となりやすい環境下で設置された場合、長期間この環境に曝されるため、熱可塑性樹脂が熱変化により変形して釘が抜けやすくなる。これに対し、本発明の樹脂成形体によると、多量の無機粒子が含まれ、無機粒子は熱により変形しないために、無機粒子を含まない又は無機粒子の含有量が少ないものより相対的に変形する部分が少なくなり、結果的に長期屋外等の高温又は低温となりやすい環境下に曝されても釘が抜けにくくなるものと推測される。また、天然木材及び樹脂は、長期間野外等で使用されると、温湿度・紫外線等で劣化するが、本発明は無機粒子が多量に配合されているため、樹脂の経時的な劣化が抑えられる。このように、樹脂単独と比較して、無機粒子による補強効果が期待される。【００２１】
（熱可塑性樹脂）
本発明における熱可塑性樹脂は、特に限定されず、例えば、ポリプロピレン、高密度ポリエチレン、低密度ポリエチレン等のポリオレフィン樹脂、ポリ塩化ビニル、ポリスチレン等のビニル樹脂、ポリエチレンテレフタレート等のポリエステル樹脂が挙げられる。熱可塑性樹脂は、１種単独で使用してもよく、２種以上を併用してもよい。これらのうち、ポリオレフィン樹脂が好ましく、ポリオレフィン樹脂のうち、ポリプロピレンが好ましい。熱可塑性樹脂は、既に延伸処理等がされたものや、樹脂の押出時等に発生した端材（例えば、ミミの部分）を用いてもよい。【００２２】
熱可塑性樹脂の含有量は、無機粒子や他の成分の量に応じて適宜設定してもよいが、樹脂成形品全体の質量に対して６０質量％未満である必要があり、釘がとおりやすくなることから、５０質量％未満であることが好ましく、４５質量％以下であることがより好ましく、４０質量％以下であることがさらに好ましい。他方、適度な強度を保つ必要があることから、熱可塑性樹脂の含有量は、２０質量％以上であることが好ましく、２５質量％以上であることがより好ましく、３０質量％以上であることがさらに好ましい。【００２３】
熱可塑性樹脂のメルトフローレイト（ＭＦＲ）は、高い方が、釘が打ちやすくなることから、０．１ｇ／１０分以上（０．２ｇ／１０分以上、０．３ｇ／１０分以上、０．４ｇ／１０分以上、０．５ｇ／１０分以上、０．６ｇ／１０分以上、０．７ｇ／１０分以上、０．８ｇ／１０分以上、０．９ｇ／１０分以上、１．０ｇ／１０分以上、１．２ｇ／１０分以上、１．４ｇ／１０分以上、１．６ｇ／１０分以上、１．８ｇ／１０分以上、２．０ｇ／１０分以上、３．０ｇ／１０分以上、４．０ｇ／１０分以上、５．０ｇ／１０分以上、６．０ｇ／１０分以上、７．０ｇ／１０分以上、８．０ｇ／１０分以上、９．０ｇ／１０分以上、１０．０ｇ／１０分以上等）であることが好ましい。他方、熱可塑性樹脂のメルトフローレイト（ＭＦＲ）は、小さい方が、高温又は低温となりやすい環境下で設置されても釘が抜けにくくすることができることから、１０．０ｇ／１０分以下（９．０ｇ／１０分以下、８．０ｇ／１０分以下、７．０ｇ／１０分以下、６．０ｇ／１０分以下、５．０ｇ／１０分以下、４．０ｇ／１０分以下、３．０ｇ／１０分以下、２．０ｇ／１０分以下、１．８ｇ／１０分以下、１．６ｇ／１０分以下、１．４ｇ／１０分以下、１．２ｇ／１０分以下、１．０ｇ／１０分以下、０．９ｇ／１０分以下、０．８ｇ／１０分以下、０．７ｇ／１０分以下、０．６ｇ／１０分以下、０．５ｇ／１０分以下、０．４ｇ／１０分以下、０．３ｇ／１０分以下、０．２ｇ／１０分以下等）であることが好ましい。【００２４】
なお、メルトマスフローレイトは、溶融時の流動性を示す指標であり、ＪＩＳ  Ｋ  ７２１０に準じて測定される値を意味する。本発明において、メルトフローレイトは、具体的には、ＪＩＳ  Ｋ  ７２１０に準じて、メルトインデクサーにより、荷重２１．１８Ｎ、温度２３０℃の条件でメルトフローレイトを測定する。【００２５】
本発明の熱可塑性樹脂の分子量分布（Ｍｗ／Ｍｎ）は、高い方が、釘が打ちやすくなることから、０．１以上（０．２以上、０．３以上、０．４以上、０．５以上、０．６以上、０．７以上、０．８以上、０．９以上、１．０以上、１．２以上、１．４以上、１．６以上、１．８以上、２．０以上、３．０以上、４．０以上、５．０以上、６．０以上、７．０以上、８．０以上、９．０以上、１０．０以上、１５．０以上等）であることが好ましい。他方、熱可塑性樹脂の分子量分布（Ｍｗ／Ｍｎ）は、小さい方が、高温又は低温となりやすい環境下で設置されても釘が抜けにくくすることができることから、２０．０以下（１５．０以下、１０．０以下、９．０以下、８．０以下、７．０以下、６．０以下、５．０以下、４．０以下、３．０以下、２．０以下、１．８以下、１．６以下、１．４以下、１．２以下、１．０以下、０．９以下、０．８以下、０．７以下、０．６以下、０．５以下、０．４以下、０．３以下、０．２以下等）であることが好ましい。【００２６】
本発明において、熱可塑性樹脂の分子量分布（Ｍｗ／Ｍｎ）はゲルパーミエーション（ＧＰＣ）法により測定する。【００２７】
（空隙率）
本発明の樹脂成形品の空隙率は、空隙率が５〜８０％の範囲内であれば特に限定されないが、高い方が、釘が打ちやすくなることから、５％以上（１０％以上、２０％以上、３０％以上、４０％以上、５０％以上、６０％以上、７０％以上等）であることが好ましい。他方、本発明の樹脂成形品の空隙率は、小さい方が、高温又は低温となりやすい環境下で設置されても釘が抜けにくくすることができることから、８０％以下（７０％以下、６０％以下、５０％以下、４０％以下、３０％以下、２０％以下、１０％以下等）であることが好ましい。【００２８】
本発明の樹脂成形品の空隙率は、「ＪＩＳ  Ｋ７２２２：２００５発泡プラスチック及びゴム―見掛け密度の求め方」に準拠して見掛け密度を測定し、熱可塑性樹脂と無機粒子の配合比から空隙率０％の密度を算出し、空隙率０％の密度と見掛け密度の比率から空隙率を算出する。【００２９】
（無機粒子）
本発明における樹脂成形品に含まれる無機粒子の量は、樹脂成形品全体の質量に対して４０質量％以上であれば特に限定されないが、より屋外等の高温又は低温となりやすい環境下で設置されても釘が抜けにくくすることができることから、５０質量％以上であることが好ましく、５５質量％以上であることが好ましく、６０質量％以上であることがより好ましい。他方、無機粒子の量が多すぎない方が、釘がうちやすくなることから、無機粒子の量は、樹脂成形品全体の質量に対して８０質量％以下であることが好ましく、７５質量％以下であることがより好ましく、７０質量％以下であることがさらに好ましい。【００３０】
樹脂組成物中の無機粒子の含有量は、化学製品の減量及び残分試験方法（ＪＩＳ００６７-１１９２）で残分測定する。但し、炭酸カルシウムの場合には炭酸ガスの発生を考慮する。【００３１】
無機粒子の平均粒径は、特に限定されず、例えば、０．１μｍ以上（０．２μｍ以上、０．３μｍ以上、０．４μｍ以上、０．５μｍ以上、０．６μｍ以上、０．７μｍ以上、０．８μｍ以上、０．９μｍ以上、１．０μｍ以上、１．２μｍ以上、１．４μｍ以上、１．６μｍ以上、１．８μｍ以上、２．０μｍ以上、３．０μｍ以上、４．０μｍ以上、５．０μｍ以上、６．０μｍ以上、７．０μｍ以上、８．０μｍ以上、９．０μｍ以上、１０．０μｍ以上、１５．０μｍ以上、２０．０μｍ以上、３０．０μｍ以上、４０．０μｍ以上等）であることが好ましい。他方、無機粒子の平均粒径は、小さい方が、延伸・発泡時に亀裂が広がりにくく、また、樹脂の経時的な劣化を抑えやすくなることから、４５μｍ以下（４０．０μｍ以下、３０．０μｍ以下、２０．０μｍ以下、１５．０μｍ以下、１０．０μｍ以下、９．０μｍ以下、８．０μｍ以下、７．０μｍ以下、６．０μｍ以下、５．０μｍ以下、４．０μｍ以下、３．０μｍ以下、２．０μｍ以下、１．８μｍ以下、１．６μｍ以下、１．４μｍ以下、１．２μｍ以下、１．０μｍ以下、０．９μｍ以下、０．８μｍ以下、０．７μｍ以下、０．６μｍ以下、０．５μｍ以下、０．４μｍ以下、０．３μｍ以下、０．２μｍ以下等）であることが好ましい。【００３２】
樹脂組成物に含まれる無機粒子の種類は、特に限定されないが、例えば、炭酸カルシウム、酸化チタン、シリカ、クレー、タルク、カオリン、水酸化アルミニウム、硫酸カルシウム、硫酸バリウム、マイカ、酸化亜鉛、ドロマイト、ガラス繊維、中空ガラスミクロビーズ、ベントナイト、珪素土等が挙げられる。これらのうち、炭酸カルシウムを用いることが好ましい。これらは１種単独で用いてもよく、２種以上を併用してもよい。また、樹脂組成物中の無機粒子の分散性を高めるために、無機粒子の表面をあらかじめ常法に従い改質しておいてもよい。【００３３】
本発明において、無機粒子の平均粒径は、レーザー回折式粒度分布測定装置で測定する。【００３４】
本発明の樹脂成形体における無機粒子の占める体積（％）は、低い方が、釘が打ちやすくなることから、６０％以下（５０％以下、４０％以下、３０％以下、２０％以下等）であることが好ましい。他方、本発明の樹脂成形体における無機粒子の占める体積％は、高い方が、高温又は低温となりやすい環境下で設置されても釘が抜けにくくすることができることから、１５％以上（２０％以上、３０％以上、４０％以上、５０％以上等）であることが好ましい。なお、本発明の樹脂成形体における無機粒子の占める体積とは、樹脂成形体中の空隙の容積を除いた、樹脂成形体中の固形分の体積を意味する。【００３５】
本発明の樹脂成形体における無機粒子の占める体積（％）は、示差熱分析（ＤＴＡ）により測定する。【００３６】
なお、上述した樹脂組成物においては、上述した無機粒子、熱可塑性樹脂以外にも、補助剤として、発泡剤、色剤、滑剤、カップリング剤、流動性改良材、分散剤、酸化防止剤、紫外線吸収剤、安定剤、帯電防止剤等を配合してもよい。【００３７】
発泡剤としては、特に限定されないが、例えば、脂肪族炭化水素類（プロパン、ノルマルブタン、イソブタン、ノルマルペンタン、イソペンタン、ヘキサン等）、脂環族炭化水素（シクロヘキサン、シクロペンタン、シクロブタン等）、ハロゲン化炭化水素（トリフロロモノクロロエタン、ジフロロジクロロメタン等）等が挙げられる。これら発泡剤は１種単独で用いてもよく、二種以上を組み合わせて用いてもよい。【００３８】
滑剤としては、例えば、ステアリン酸、ヒドロキシステアリン酸、複合型ステアリン酸、オレイン酸等の脂肪酸系滑剤、脂肪族アルコール系滑剤、ステアロアミド、オキシステアロアミド、オレイルアミド、エルシルアミド、リシノールアミド、ベヘンアミド、メチロールアミド、メチレンビスステアロアミド、メチレンビスステアロベヘンアミド、高級脂肪酸のビスアミド酸、複合型アミド等の脂肪族アマイド系滑剤、ステアリン酸−ｎ−ブチル、ヒドロキシステアリン酸メチル、多価アルコール脂肪酸エステル、飽和脂肪酸エステル、エステル系ワックス等の脂肪族エステル系滑剤、脂肪酸金属石鹸系族滑剤等を挙げることができる。【００３９】
酸化防止剤としては、リン系酸化防止剤、フェノール系酸化防止剤、ペンタエリスリトール系酸化防止剤が使用できる。リン系、より具体的には亜リン酸エステル、リン酸エステル等のリン系酸化防止安定剤が好ましく用いられる。亜リン酸エステルとしては、例えば、トリフェニルホスファイト、トリスノニルフェニルホスファイト、トリス（２，４−ジ−ｔｅｒｔ−ブチルフェニル）ホスファイト、等の亜リン酸のトリエステル、ジエステル、モノエステル等が挙げられる。【００４０】
リン酸エステルとしては、トリメチルホスフェート、トリエチルホスフェート、トリブチルホスフェート、トリオクチルホスフェート、トリフェニルホスフェート、トリクレジルホスフェート、トリス（ノニルフェニル）ホスフェート、２−エチルフェニルジフェニルホスフェート等が挙げられる。これらリン系酸化防止剤は単独で用いてもよく、二種以上を組み合わせて用いてもよい。【００４１】
フェノール系の酸化防止剤としては、α−トコフェロール、ブチルヒドロキシトルエン、シナピルアルコール、ビタミンＥ、ｎ−オクタデシル−３−（３，５−ジ−ｔｅｒｔ−ブチル−４−ヒドロキシフェニル）プロピオネイト、２−ｔｅｒｔ−ブチル−６−（３’−ｔｅｒｔ−ブチル−５'−メチル−２'−ヒドロキシベンジル）−４−メチルフェニルアクリレート、２，６−ジ−ｔｅｒｔ−ブチル−４−（Ｎ，Ｎ−ジメチルアミノメチル）フェノール、３，５−ジ−ｔｅｒｔ−ブチル−４−ヒドロキシベンジルホスホネイトジエチルエステル、及びテトラキス［３−（３，５−ジ−ｔｅｒｔ−ブチル−４−ヒドロキシフェニル）プロピオニルオキシメチル］メタン等が例示され、これらは単独で又は２種以上を組み合せて使用することができる。【００４２】
（用途）
本発明の樹脂成形体の用途としては、特に、建材（床、柱、ウッドデッキ、ベンチ等）等の、組み立てる際に釘が打たれる用途（本明細書において、「釘打ち用」と略称することがある。）に好適である。また、本発明の樹脂成形体は、上述のとおり、高温又は低温となりやすい環境下で設置されても釘が抜けにくいため、屋外に設置されて用いられるのに好適である。【００４３】
（樹脂成形体の製造方法）
本発明の樹脂成形体は、上述の熱可塑性樹脂、無機粒子を目的に応じて常法の成形方法により製造することができ、例えば、押出し成形（異型押出し成形を含む）、射出成形、真空成形等により製造することができる。【００４４】
所望の空隙率にするには、例えば、熱可塑性樹脂と無機粒子とを混練する際に、発泡剤を投入することで調整してもよい。発泡剤の量は、発泡剤の種類、所望の空隙率に応じて適宜設定してもよい。【００４５】
あるいは、熱可塑性樹脂を一度ペレットにして水分を含んだ状態で、乾燥させずにそのまま成形しても、成形品に空隙ができる。空隙率は、例えば、ペレットに含まれる水分の量により調節することができる。かかる場合において、原料の熱可塑性樹脂は、既に延伸処理等がされたものや、樹脂の押出時等に発生した端材（例えば、ミミの部分）を用いてこれをペレットにしてもよい。
ペレットに含まれる水分含有量が、該ペレットに含まれる無機粒子の質量に対して０．３０質量％以上であり、樹脂組成物に含まれる無機粒子の含有量が、樹脂組成物の総量に対して３０質量％以上であることが好ましい。【００４６】
＜樹脂製品＞
本発明は、上記の樹脂成形体が釘打ちされた樹脂製品を包含する。【００４７】
該樹脂製品としては、建材（床、柱、ウッドデッキ、ベンチ等）等が釘打ちされて組み立てるものが好ましく、また、本発明の樹脂製品は屋外に設置されて用いられるのに好適である。【００４８】
＜樹脂製品の製造方法＞
本発明は、上記の樹脂成形体に釘を打つ工程を有する、樹脂製品の製造方法を包含する。該釘を打つ工程により、樹脂成形体を組み立て、所望の樹脂製品を製造することができる。【００４９】
釘は、従来公知の方法により打てばよく、例えば、釘打機等により機械的に釘を打ってもよく、ハンマー等により手動で釘を打ってもよい。
【実施例】
【００５０】
＜樹脂成形品の調製＞
（実施例１）
ポリプロピレン（ＭＦＲ：０．５、Ｍｗ／Ｍｎ：１０．３、ポリプロピレンと炭酸カルシウムとの合計質量に対して４０質量％）、炭酸カルシウム（平均粒径１．５μｍ、ポリプロピレンと炭酸カルシウムとの合計質量に対して６０質量％）を溶融混練り後ペレット化し、乾燥せずにそのまま異形押出により成形して、実施例１に係る樹脂成形品を得た。かかる樹脂成形品の空隙率は、７．８５％であった。
ペレットの水分量は、赤外線水分計（ＦＤ−６６０（株式会社ケット科学研究所製）、湿度５０％温度２３℃の雰囲気下）により測定した。ペレットを、１０５℃で水分を蒸発させ、蒸発前後の質量変化により水分量を算出し、平衡状態となったときの値を水分含有量とした。使用したペレットの試料量は１０ｇとした。測定の結果、ポリプロピレンと炭酸カルシウムとの合計質量に対する水分含有量が０．４０％であり、ペレットに含まれる無機粒子の質量に対する水分含有量は０．６７％であった。【００５１】
（実施例２）
熱可塑性樹脂として、ポリプロピレン（ポリプロピレンと炭酸カルシウムとの合計質量に対して４０質量％）、炭酸カルシウム（ポリプロピレンと炭酸カルシウムとの合計質量に対して６０質量％）、発泡剤（永和化成工業（株）製ポリスレンＥＥ２７５Ｆ（分解温度１５５℃、発生ガス量２３０ｍｌ／５ｇ）を樹脂に対して１．０質量％溶融混練り後ペレット化し、乾燥せずにそのまま異形押出により成形して、実施例２に係る樹脂成形品を得た。かかる樹脂成形品の空隙率は、１２．７４％であった。【００５２】
（比較例１）
溶融混練り後ペレット化した後にペレットを乾燥させた点以外は、実施例１と同様に成形して、比較例１に係る樹脂成形品を得た。かかる樹脂成形品の空隙率は、０．３８％であった。乾燥は、東京理科器械（株）製の送風乾燥機ＮＤＯ−４２０を用いて、１１０℃で１２時間の条件で行った。ポリプロピレンと炭酸カルシウムとの合計質量に対する水分含有量が０．２２％であり、ペレットに含まれる無機粒子の質量に対する水分含有量は０．３７％であった。【００５３】
＜釘の打ちやすさの評価＞
実施例１、２に係る樹脂成形品、比較例１に係る樹脂成形品について、釘（５０ｍｍ  太さ２．７ｍｍ）の打ちやすさを評価した。釘の打ちやすさは、同じ力により釘を打って両者を比較することで行った。【００５４】
その結果、実施例１、２については、釘が深部まで全て刺さった。これに対し、比較例１の樹脂成形品については、同じ力により釘を打ったにもかかわらず、釘が深部まで刺さらなかった。この結果より、無機粒子を多く含んでいても、空隙率が所定値あることで、釘が打ちやすくなることが示唆された。
【国際調査報告】
2018025951.tif 000002
2018025951.tif 000003
2018025951.tif 000004
2018025951.tif 000005
2018025951.tif 000006